УСИЛИВАЮЩИЕ АДГЕЗИЮ КОМПОЗИЦИИ И СПОСОБ ПОВЫШЕНИЯ СТОЙКОСТИ ИЗДЕЛИЯ С ПОКРЫТИЕМ К ВОЗДЕЙСТВИЮ ТОПЛИВА

1. Пленкообразующая композиция для нанесения на подложку, содержащая:
А) нехлорированный линейный полиолефиновый полимер, содержащий от 0,5 до 10 процентов по массе остаточных количеств этиленненасыщенного ангидрида или кислоты в расчете на общую массу линейного полиолефинового полимера;
B) аминопласт и
C) компонент, содержащий:
i) по меньшей мере один нехлорированный углеводород, содержащий по меньшей мере 18 атомов углерода и который необязательно содержит ароматические группы и/или гетероатомы кислорода, характеризующийся среднечисловой молекулярной массой в пределах от 200 до 2500; и/или
ii) алкидную смолу, которая отличается от компонента С) i).
2. Пленкообразующая композиция по п. 1, в которой линейный полиолефиновый полимер A) диспергирован с полиэпоксидом и одноатомным спиртом в органической среде.
3. Пленкообразующая композиция по п. 1, в которой дополнительно происходит химическое взаимодействие линейного полиолефинового полимера A) с полиэпоксидом и одноатомным спиртом.
4. Пленкообразующая композиция по п. 1, в которой линейный полиолефиновый полимер А) дополнительно содержит остаточные количества этиленненасыщенного мономера, содержащего по меньшей мере один (мет)акриловый мономер.
5. Пленкообразующая композиция по п. 1, в которой аминопласт В) является по меньшей мере частично алкилированным и в которой от 10 до 35 процентов функциональных групп аминопласта содержат иминогруппы.
6. Пленкообразующая композиция по п. 1, в которой компонент C) содержит нехлорированный углеводород i), в свою очередь содержащий:
a) аддитивный полимер, полученный из 1) кумарона и/или индена, и 2) по меньшей мере одного из стирола, альфа-метилстирола, м-метилстирола и п-метилстирола;
b) разветвленный полиолефиновый полимер с гидроксильными функциональными группами;
c) политерпеновый полимер и/или
d) масло жирной кислоты.
7. Пленкообразующая композиция по п. 6, в которой компонент C) содержит алкидную смолу ii).
8. Пленкообразующая композиция по п. 1, дополнительно содержащая красящее вещество.
9. Пленкообразующая композиция по п. 1, дополнительно содержащая (мет)акриловый полимер с гидроксильными функциональными группами, сложный полиэфирный полимер с гидроксильными функциональными группами, (мет)акриловый полимер с кислотными функциональными группами и/или сложный полиэфирный полимер с кислотными функциональными группами.
10. Способ повышения стойкости изделия с покрытием к воздействию топлива, включающий:
(1) нанесение первой пленкообразующей композиции на по меньшей мере часть подложки с образованием подложки с покрытием, причем первая пленкообразующая композиция содержит:
А) нехлорированный линейный полиолефин, содержащий от 0,5 до 10 процентов по массе остаточных количеств этиленненасыщенного ангидрида или кислоты в расчете на общую массу линейного полиолефинового полимера;
B) аминопласт и
C) компонент, содержащий:
i) по меньшей мере один нехлорированный углеводород, содержащий по меньшей мере 18 атомов углерода и который необязательно содержит ароматические группы и/или гетероатомы кислорода, характеризующийся среднечисловой молекулярной массой в пределах от 200 до 2500; и/или
ii) алкидную смолу, которая отличается от компонента С) i);
(2) необязательно, воздействие на подложку с покрытием, сформированную на этапе (1), температурой в течение времени, достаточного для отверждения пленкообразующей композиции;
(3) нанесение по меньшей мере одной отверждаемой пленкообразующей композиции на по меньшей мере часть подложки с покрытием, сформированной на этапе (1) с образованием подложки с многослойным покрытием; и
(4) воздействие на подложку с многослойным покрытием, сформированную на этапе (3), температурой в течение времени, достаточного для отверждения всех отверждаемых пленкообразующих композиций; при этом подложка содержит полимерный материал.
11. Способ по п. 10, в котором на этапе (4) подложку с многослойным покрытием нагревают до температуры вплоть до 135°C.
12. Способ по п. 10, в котором линейный полиолефиновый полимер A) диспергирован с полиэпоксидом и одноатомным спиртом в органической среде.
13. Способ по п. 10, дополнительно включающий химическое взаимодействие линейного полиолефинового полимера A) с полиэпоксидом и одноатомным спиртом.
14. Способ по п. 10, в котором линейный полиолефиновый полимер А) дополнительно содержит остаточные количества этиленненасыщенного мономера, содержащего по меньшей мере один (мет)акриловый мономер.
15. Способ по п. 10, в котором аминопласт B) является по меньшей мере частично алкилированным и в котором от 10 до 35 процентов функциональных групп аминопласта содержат иминогруппы.
16. Способ по п. 10, в котором компонент C) содержит нехлорированный углеводород i), в свою очередь содержащий:
a) аддитивный полимер, полученный из 1) кумарона и/или индена, и 2) по меньшей мере одного из стирола, альфа-метилстирола, м-метилстирола и п-метилстирола;
b) разветвленный полиолефиновый полимер с гидроксильными функциональными группами;
c) политерпеновый полимер и/или
d) масло жирной кислоты.
17. Способ по п. 16, в котором компонент C) содержит алкидную смолу ii).
18. Способ по п. 10, в котором первая пленкообразующая композиция дополнительно содержит красящее вещество.
19. Способ по п. 10, в котором первая пленкообразующая композиция дополнительно содержит (мет)акриловый полимер с гидроксильными функциональными группами, сложный полиэфирный полимер с гидроксильными функциональными группами, (мет)акриловый полимер с кислотными функциональными группами и/или сложный полиэфирный полимер с кислотными функциональными группами.